КАТАЛИТИЧЕСКИЕ КОМПОЗИЦИИ ДЛЯ СЕЛЕКТИВНОЙ ДИМЕРИЗАЦИИ ЭТИЛЕНА

4
1. Каталитическая композиция, включающая инертный углеводородный растворитель, содержащий растворенный в нем титанат формулы Ti(OR), где R являются одинаковыми или разными и каждый R обозначает углеводородный остаток, и алюминийорганическое соединение, при этом мольное отношение алюминийорганического соединения к любому алкену, содержащемуся в каталитической композиции, составляет более 1.
2. Композиция по п. 1, в которой титанат предварительно обработан инертным углеводородным растворителем в отсутствие алюминийорганического соединения.
6
12
3. Каталитическая композиция по п. 1, в которой инертный углеводородный растворитель представляет собой алкан или ароматический углеводород, предпочтительно C-C алкан, наиболее предпочтительно н-гексан.
4. Каталитическая композиция по п. 1, в которой отношение алюминия к титану в каталитической композиции составляет от примерно 1:1 до примерно 40:1, предпочтительно от примерно 1:1 до примерно 5:1.
5. Каталитическая композиция по любому из пп. 1-4, дополнительно включающая модификатор катализатора, при этом предпочтительно этот модификатор катализатора представляет собой амин, простой эфир, силикат, силазан, фторсодержащий углеводород или комбинацию, содержащую по меньшей мере одно из перечисленных выше соединений, предпочтительно простой эфир, наиболее предпочтительно ди-н-бутиловый эфир, тетрагидрофуран или комбинацию, содержащую по меньшей мере одно из перечисленных выше соединений.
6. Каталитическая композиция по любому из пп. 1-4, в которой соблюдаются одно или более следующих условий: содержание соединений, содержащих в углеродной цепи более 20 атомов углерода, менее 0,1 вес.% в расчете на общий вес каталитической композиции; или содержание полимера, содержащего 5 или более повторяющихся звеньев, менее 0,1 вес.%, в расчете на общий вес каталитической композиции.
4
4
4
n
3n
7. Каталитическая композиция по любому из пп. 1-4, в которой титанат представляет собой Ti(О-бутил), Ti(O-н-алкил), Ti(O-н-бутил), или комбинацию, содержащую по меньшей мере одно из перечисленных выше соединений; и алюминийорганическое соединение имеет формулу AlR, где n равен 1 или 2 и R являются одинаковыми или разными и каждый R обозначает водород, углеводородный остаток или галоген, а предпочтительным соединением алюминия является триэтилалюминий.
8. Способ получения каталитической композиции, включающий соединение компонентов по любому из пп. 1-7.
9. Способ по п. 8, включающий предварительную обработку органического титаната, предпочтительно органического титаната, эфирного модификатора катализатора и необязательно каталитической добавки инертным углеводородным растворителем; и соединение предварительно обработанного титаната с алюминийорганическим соединением.
10. Способ по п. 8 или 9, согласно которому в каталитической композиции во время процесса содержится не более 0,1% алкена.
11. Способ по п. 9, согласно которому предварительная обработка титаната включает растворение титаната и необязательно модификатора катализатора в инертном углеводородном растворителе в отсутствие алюминийорганического соединения.
12. Способ по п. 8, который включает:
соединение алюминийорганического соединения и углеводородного растворителя с получением раствора алюминийорганического соединения; и
соединение раствора алюминийорганического соединения с титанатом и необязательно модификатором катализатора.
13. Каталитическая композиция, полученная способом по любому из пп. 8-9, 11-12.
14. Способ получения α-олефина, включающий контактирование алкена с каталитической композицией по любому из пп. 1-7 или 13 в жидкой фазе и в условиях, эффективных для образования α-олефина.
15. Способ по п. 14, согласно которому алкен представляет собой этен и α-олефин представляет собой 1-бутен.
16. Способ по п. 14 или 15, согласно которому контактирование осуществляют в гомогенной жидкой фазе.
17. Способ по любому из пп. 14-15, согласно которому жидкая фаза содержит α-олефин, при этом предпочтительно, когда жидкая фаза содержит по меньшей мере примерно 50 вес.% 1-бутена в расчете на общий вес жидкой фазы.
18. Способ по любому из пп. 14-15, согласно которому условия реакции включают по меньшей мере одно из следующих условий:
давление от примерно 1 до примерно 120 бар, предпочтительно от примерно 5 до примерно 50 бар, или
температуру от примерно 30 до примерно 150°С, предпочтительно от примерно 40 до примерно 80°С.
19. Способ получения продукта дальнейшей переработки, включающий: взаимодействие α-олефина, описанного в любом из пп. 14-18, с получением продукта дальнейшей переработки, где продукт дальнейшей переработки предпочтительно представляет собой гомополимер или сополимер, включающий звенья α-олефина.
20. Способ по п. 19, включающий дополнительно формование продукта дальнейшей переработки с получением изделия.